(57)【要約】【課題】建材に塗装された漆からなる漆膜自体に模様を付与することができる模様漆膜付建材の製造方法を提供すること。【解決手段】本発明は、漆からなる漆膜に模様が付与された模様漆膜付建材の製造方法であって、建材の表面に漆を塗装し、乾燥させることにより、第１漆膜１を形成する第１漆膜形成工程Ｓ１と、第１漆膜１を焼成した焼成部１ａと、焼成しない非焼成部１ｂとを形成し、該焼成部１ａと該非焼成部１ｂとで模様を形成する模様形成工程Ｓ２と、第１漆膜１の表面に更に漆を塗装し、乾燥させることにより、第２漆膜を形成する第２漆膜形成工程Ｓ３１と、を備え、焼成部１ａが、焼成により、第１漆膜１を変色させた部分である模様漆膜付建材の製造方法である。【選択図】図１
2018075520.tif 000002
【特許請求の範囲】
【請求項１】
漆からなる漆膜に模様が付与された模様漆膜付建材の製造方法であって、
建材の表面に漆を塗装し、乾燥させることにより、第１漆膜を形成する第１漆膜形成工程と、
前記第１漆膜の一部を焼成した焼成部と、残りの焼成しない非焼成部とを形成し、該焼成部と該非焼成部とで模様を形成する模様形成工程と、
前記第１漆膜の表面に更に漆を塗装し、乾燥させることにより、第２漆膜を形成する第２漆膜形成工程と、
を備え、
前記焼成部が、焼成により、前記第１漆膜を変色させた部分である模様漆膜付建材の製造方法。
【請求項２】
前記焼成をバーナーによる焼き付けにより行う請求項１記載の模様漆膜付建材の製造方法。
【請求項３】
前記模様形成工程において、前記第１漆膜の一部を被覆材で被覆した状態で焼き付け処理を行うことにより、被覆されない部分を焼成した焼成部と、被覆されて焼成しない非焼成部とを形成する請求項１又は２に記載の模様漆膜付建材の製造方法。
【請求項４】
前記第１漆膜形成工程及び前記模様形成工程の組み合わせを複数回行う請求項１〜３のいずれか１項に記載の模様漆膜付建材の製造方法。
【請求項５】
前記第２漆膜形成工程を複数回行い、
該第２漆膜形成工程同士の間に、表面に細かな溝を形成する研ぎ工程を行う請求項１〜４のいずれか１項に記載の模様漆膜付建材の製造方法。
【請求項６】
前記第１漆膜形成工程の前に、前記建材の表面に膠を付与し、乾燥させることにより、膠膜を形成する膠膜形成工程を行う請求項１〜５のいずれか１項に記載の模様漆膜付建材の製造方法。
【請求項７】
前記漆が、天然漆である請求項１〜６のいずれか１項に記載の模様漆膜付建材の製造方法。
【請求項８】
前記建材が、コンクリート、モルタル、セメント、ケイ酸カルシウム板、フレキシブルボード、石材、レンガ又は不燃化された木材である請求項１〜７のいずれか１項に記載の模様漆膜付建材の製造方法。
【発明の詳細な説明】
【技術分野】
【０００１】
本発明は、模様漆膜付建材の製造方法に関し、更に詳しくは、建材に塗装された漆からなる漆膜自体に模様を付与する模様漆膜付建材の製造方法に関する。
【背景技術】
【０００２】
漆は、一般に、塗料として用いられ、食器、家具、楽器等に塗り重ねることにより、独特な色調や高級感を醸し出すことができることが知られている。
ところで、漆の漆膜は、熱や湿気だけでなく、酸、アルカリにも強く、腐敗防止効果、防虫効果等を期待できることから、漆の塗装技術を、食器や家具だけでなく、他の分野にも適用することが検討されている。
【０００３】
例えば、漆の塗膜は、柱や床を始めとした建築分野にも古くから用いられてきている。
具体的には、漆調の表現が可能な塗料として、漆調の黒漆の乳化重合体を、ビヒクル（黒漆の乳化重合体を除く）１００重量部（固形分）に対して１０〜７０重量部（固形分）の割合で含有する水性塗料組成物が知られている（例えば、特許文献１参照）。
また、漆調の塗膜を形成する方法として、ハフニアおよび／またはジルコニアとタンニン若しくはウルシオールを構成成分とする天然高分子、及び／又は光硬化性モノマーとを含有するゾルを基材の表面に塗布する硬質塗膜の製造方法（例えば、特許文献２参照）や、漆を、モルタルやコンクリート表面洗浄後の表面が濡れている間に直に塗布して、一度塗りにて光沢塗装を行う光沢塗装方法が知られている（特許文献３参照）。
【先行技術文献】
【特許文献】
【０００４】
【特許文献１】特開平０９−１２５００７号公報
【特許文献２】特開２００５−５２７７４号公報
【特許文献３】特開２００８−３６５３３号公報
【発明の概要】
【発明が解決しようとする課題】
【０００５】
しかしながら、上記特許文献１記載の塗料、及び、上記特許文献２及び３に記載の方法においては、漆調の質感を得ることはできるものの、純粋な天然漆の適用ではないために、漆特有の色調や高級感を十分に表現できず、また、あくまで単色であり、漆膜自体に複数の色からなる模様を形成することはできない。
【０００６】
本発明は上記事情に鑑みてなされたものであり、建材に塗装された漆からなる漆膜自体に模様を付与することができる模様漆膜付建材の製造方法を提供することを目的とする。
【課題を解決するための手段】
【０００７】
本発明者は、上記課題を解決するため鋭意検討したところ、建材に付与された漆を焼成することにより、漆が変色することを見出した。そして、建材に塗装された漆のうち、所望の位置の漆を積極的に変色させて焼成部とすることにより、上記課題を解決し得ることを見出し、本発明を完成するに至った。
【０００８】
本発明は、（１）漆からなる漆膜に模様が付与された模様漆膜付建材の製造方法であって、建材の表面に漆を塗装し、乾燥させることにより、第１漆膜を形成する第１漆膜形成工程と、第１漆膜の一部を焼成した焼成部と、残りの焼成しない非焼成部とを形成し、該焼成部と該非焼成部とで模様を形成する模様形成工程と、第１漆膜の表面に更に漆を塗装し、乾燥させることにより、第２漆膜を形成する第２漆膜形成工程と、を備え、焼成部が、焼成により、第１漆膜を変色させた部分である模様漆膜付建材の製造方法に存する。
【０００９】
本発明は、（２）焼成をバーナーによる焼き付けにより行う上記（１）記載の模様漆膜付建材の製造方法に存する。
【００１０】
本発明は、（３）模様形成工程において、第１漆膜の一部を被覆材で被覆した状態で焼き付け処理を行うことにより、被覆されない部分を焼成した焼成部と、被覆されて焼成しない非焼成部とを形成する上記（１）又は（２）に記載の模様漆膜付建材の製造方法に存する。
【００１１】
本発明は、（４）第１漆膜形成工程及び模様形成工程の組み合わせを複数回行う上記（１）〜（３）のいずれか１つに記載の模様漆膜付建材の製造方法に存する。
【００１２】
本発明は、（５）第２漆膜形成工程を複数回行い、該第２漆膜形成工程同士の間に、表面に細かな溝を形成する研ぎ工程を行う上記（１）〜（４）のいずれか１つに記載の模様漆膜付建材の製造方法に存する。
【００１３】
本発明は、（６）第１漆膜形成工程の前に、建材の表面に膠を付与し、乾燥させることにより、膠膜を形成する膠膜形成工程を行う上記（１）〜（５）のいずれか１つに記載の模様漆膜付建材の製造方法に存する。
【００１４】
本発明は、（７）漆が、天然漆である上記（１）〜（６）のいずれか１つに記載の模様漆膜付建材の製造方法に存する。
【００１５】
本発明は、（８）建材が、コンクリート、モルタル、セメント、ケイ酸カルシウム板、フレキシブルボード、石材、レンガ又は不燃化された木材である上記（１）〜（７）のいずれか１つに記載の模様漆膜付建材の製造方法に存する。
【発明の効果】
【００１６】
本発明の模様漆膜付建材の製造方法においては、第１漆膜を形成する第１漆膜形成工程と、第２漆膜を形成する第２漆膜形成工程とを備えるので、建材の表面に漆独特の色調と、高い質感を付与することができる。
また、建材を、熱や湿気だけでなく、酸、アルカリにも強く、耐腐敗性、耐防虫性に優れるものとすることができる。
【００１７】
本発明の模様漆膜付建材の製造方法においては、第１漆膜を積極的に焼成して変色させた焼成部と、焼成しない非焼成部とで模様を形成する模様形成工程を備えるので、漆からなる漆膜に模様を付与することができる。
なお、焼成部は、第１漆膜の任意の位置に設けることができる。
これにより、得られる模様漆膜付建材は、上述した漆独特の特徴を有するだけでなく、デザイン性にも優れるものとなる。
【００１８】
本発明の模様漆膜付建材の製造方法においては、焼成をバーナーによる焼き付けにより行う場合、ハンドリングでの焼成が可能となる。すなわち、所望の位置に焼成部を形成することが容易となるため、よりデザイン性に優れる模様漆膜を形成することができる。
また、作業性にも優れる。
【００１９】
本発明の模様漆膜付建材の製造方法においては、第１漆膜の一部を被覆材で被覆し、被覆した部分が焼成されないようにした状態で、第１漆膜に焼き付け処理を行うことにより、焼成部と、非焼成部とを、容易に形成することができる。すなわち、被覆材で被覆されない部分が焼成されて焼成部となり、被覆材で被覆された部分が焼成されない非焼成部となる。
また、比較的単純な模様を形成する場合は、部分的に焼き付け処理を行うのではなく、全面に対して一度に焼き付け処理を行うことも可能である。
【００２０】
本発明の模様漆膜付建材の製造方法においては、第１漆膜形成工程及び模様形成工程の組み合わせを複数回行うことにより、焼成部の変色の度合いを変えることができる。すなわち、塗装と焼き付けを複数回行った焼成部と、塗装と焼き付けを１回だけ行った焼成部とでは、同じ焼成部であっても変色の度合いが異なることになる。
この場合、模様漆膜付建材の製造方法においては、複数の色数でより複雑なデザインを表現することが可能となる。
【００２１】
本発明の模様漆膜付建材の製造方法においては、第２漆膜形成工程を複数回行うことにより、漆独特の色調と、高い質感を確実に付与することができる。
このとき、第２漆膜形成工程同士の間に、表面に細かな溝を形成する研ぎ工程を行うことにより、第２漆膜の接着性が大きく向上し、第２漆膜が剥がれ難くなる。
【００２２】
本発明の模様漆膜付建材の製造方法においては、第１漆膜形成工程の前に、膠膜を形成する膠膜形成工程を行うことにより、得られる模様漆膜付建材の全体的な色調及び質感を極めて向上させることができる。
【図面の簡単な説明】
【００２３】
【図１】図１は、第１実施形態に係る模様漆膜付建材の製造方法を示すフローチャートである。
【図２】図２は、第１実施形態に係る模様漆膜付建材の製造方法において、模様形成工程を説明するための模式断面図である。
【図３】図３の（ａ）は、第１実施形態に係る模様漆膜付建材の製造方法により得られる模様漆膜付建材を示す模式断面図であり、（ｂ）は、第２実施形態に係る模様漆膜付建材の製造方法により得られる模様漆膜付建材を示す模式断面図である。
【図４】図４は、第２実施形態に係る模様漆膜付建材の製造方法を示すフローチャートである。
【図５】図５は、第１実施形態に係る模様漆膜付建材の製造方法において、模様形成工程を複数回行った場合を説明するための模式断面図である。
【図６】図６は、実施例１において、コンクリートに対して第１漆膜形成工程を行った後の状態を示す写真である。
【図７】図７は、実施例１において、コンクリートに対して模様形成工程を行っている最中の状態を示す写真である。
【図８】図８は、実施例１において、得られた模様漆膜付建材を示す写真である。
【図９】図９は、実施例２において、得られた模様漆膜付建材を示す写真である。
【図１０】図１０は、実施例３において、得られた模様漆膜付建材を示す写真である。
【発明を実施するための形態】
【００２４】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２５】
本発明に係る模様漆膜付建材の製造方法においては、建材に形成された、漆からなる漆膜に模様が付与される。すなわち、模様漆膜付建材の「模様漆膜」とは、それ自体に模様が付与された漆膜を意味する。
ここで、漆としては、天然漆が好適に用いられる。かかる天然漆には、生漆をはじめ、透漆、黒漆等の精製漆が含まれる。なお、当該漆に、テレピン油、樟脳油、ガソリン、灯油等の溶剤や顔料、砥の粉、小麦粉、卵白、米糊、貝粉、金属粉（金、銀、プラチナ等）等の添加剤を混合して用いてもよい。
また、建材としては、コンクリート、モルタル、セメント、ケイ酸カルシウム板、フレキシブルボード、石材、レンガ又は不燃化された木材が好適に用いられる。
【００２６】
（第１実施形態）
本発明に係る模様漆膜付建材の製造方法の第１実施形態について説明する。
図１は、第１実施形態に係る模様漆膜付建材の製造方法を示すフローチャートである。
図１に示すように、第１実施形態に係る模様漆膜付建材の製造方法は、建材の表面を研磨する研磨工程Ｓ０と、建材の表面に第１漆膜を形成する第１漆膜形成工程Ｓ１と、第１漆膜の一部を焼成した焼成部と、残りの焼成しない非焼成部とを形成する模様形成工程Ｓ２と、第１漆膜の表面に第２漆膜を形成する第２漆膜形成工程Ｓ３１，Ｓ３２と、第２漆膜形成工程同士の間に行われ、表面に細かな溝を形成する研ぎ工程Ｓ４と、を備える。
すなわち、模様漆膜付建材の製造方法においては、研磨工程Ｓ０、第１漆膜形成工程Ｓ１、模様形成工程Ｓ２、第２漆膜形成工程Ｓ３１、研ぎ工程Ｓ４、第２漆膜形成工程Ｓ３２の順で各工程が行われる。なお、後述するように、各工程は、それぞれが複数回行ってもよい。
【００２７】
（研磨工程）
研磨工程Ｓ０は、第１漆膜形成工程Ｓ１の前に行われ、建材の表面をサンドペーパー、研磨紙、研磨布等の研磨材で研磨して、一定の表面粗さとする工程である。これにより、建材の表面に形成される第１漆膜は、接着性が向上することになる。
なお、かかる研磨工程Ｓ０は、必ずしも必須の工程ではなく、省くことも可能である。
【００２８】
（第１漆膜形成工程）
第１漆膜形成工程Ｓ１は、建材の表面に漆を塗装し、乾燥させることにより、第１漆膜を形成する工程である。
第１漆膜形成工程Ｓ１においては、建材の表面に、刷毛、ローラー等を用いて、漆を付与する。なお、余分に付与された漆は、ウエス布等で拭き取ることが好ましい。
そして、自然乾燥させることにより、建材の表面に第１漆膜が形成される。
【００２９】
第１漆膜形成工程Ｓ１は、複数回行うことも可能である。すなわち、建材の表面に漆を塗装し乾燥させる、という操作を繰り返し行ってもよい。なお、当該操作を繰り返し行う場合、各操作における漆の成分は、他の操作における漆の成分と同一であっても異なっていてもよい。
【００３０】
ここで、形成される第１漆膜の厚みは、５μｍ以上であることが好ましい。
第１漆膜の厚みが、５μｍ未満であると、上記範囲内にある場合と比較して、焼き付けを繰り返し行った焼成部と、焼き付けを１回だけ行った焼成部との変色の差が小さく、複数の色数で複雑なデザインを表現することができない場合がある。
なお、第１漆膜の厚みが、５０μｍを超えると、効果が向上しなくなることに加え、コスト高になるという欠点がある。
【００３１】
（模様形成工程）
模様形成工程Ｓ２は、第１漆膜形成工程Ｓ１において建材の表面に形成した第１漆膜を部分的に焼成する工程である。すなわち、第１漆膜に対し、焼成した焼成部と、焼成しない非焼成部とを形成する工程である。
そして、模様形成工程Ｓ２においては、焼成部と非焼成部とにより、模様が形成される。
【００３２】
図２は、第１実施形態に係る模様漆膜付建材の製造方法において、模様形成工程を説明するための模式断面図である。
図２に示すように、模様形成工程Ｓ２においては、まず、建材３の表面に塗装された第１漆膜１の表面を、被覆材５で被覆する。
なお、被覆材５は、特に限定されないが、例えば、フレキシブルボード、ケイ酸カルシウム板等の不燃材等が用いられる。
【００３３】
模様形成工程Ｓ２において、被覆材５は、焼成部に対応する位置に穴５ａが形成されている。
したがって、第１漆膜１は、被覆材５で被覆しても、穴５ａにより被覆されない部分が生じることになる。
なお、被覆材５に設ける穴５ａの位置は、任意に設定することができる。このため、穴５ａを介して形成される焼成部も、第１漆膜１の任意の位置に設けることができる。
ちなみに、被覆材５は、必ずしも第１漆膜１の表面全体を被覆する必要はない。すなわち、穴５ａを介して第１漆膜１の焼き付けを行い、焼成部を形成する際に、被覆材５は、焼き付けを行わない非焼成部が焼成されないように、少なくとも、焼成部の周囲の非焼成部を被覆できればよい。
【００３４】
次に、第１漆膜１の一部を被覆材５で被覆した状態で焼き付け処理を行う。
具体的には、被覆材５の穴５ａに向けて、バーナーで焼き付け処理を行うことにより、被覆部５により被覆されない部分が焼成し、焼成部１ａが形成される。
また、被覆材５により被覆されて焼成しない部分、及び、焼き付け処理を行わない部分は、非焼成部１ｂとなる。
【００３５】
模様形成工程Ｓ２においては、被覆材５を用いることにより、焼成部１ａと、非焼成部１ｂとを、容易に形成することができる。
また、焼成部１ａと非焼成部１ｂとの境界を明確に形成することができる。このため、シャープなラインを含む模様の形成に好適である。
【００３６】
ここで、焼成部１ａは、焼成により、第１漆膜１が変色している。
例えば、第１漆膜１が黒色である場合、焼成部１ａは、木調の茶褐色となる。このため、例えば、黒色の非焼成部１ｂに、茶褐色の焼成部１ａが所望の位置に設けられた模様が、漆からなる漆膜自体に形成されることになる。
【００３７】
模様形成工程Ｓ２において、第１漆膜１の焼成は、バーナーによる焼き付けにより行われる。このため、ハンドリングでの焼成が可能となる。
このことにより、例えば、上述した穴５ａを介した部分の第１漆膜を全て焼成せず、穴５ａの範囲内でも所望の位置のみに焼成部１ａを形成することもできる。
また、このとき、僅かな焼成度合いの差により、グラデーション等の焼成部の色合いに変化を出すこともできる。
したがって、この場合、よりデザイン性に優れる模様漆膜を形成することが可能となる。
なお、バーナーとしては、ガスバーナーの他、ガソリン、灯油、アルコールを利用したバーナー等が好適に用いられる。
【００３８】
そして、被覆材５を除去することにより、建材の表面の第１漆膜１自体に、焼成部１ａ及び非焼成部１ｂが形成されたものが得られる。
したがって、模様形成工程Ｓ２を行うことにより、建材３の表面の第１漆膜１は、焼成部１ａ及び非焼成部１ｂからなるものとなる。
【００３９】
（第２漆膜形成工程）
第２漆膜形成工程Ｓ３１は、焼成部１ａ及び非焼成部１ｂからなる第１漆膜１の表面に漆を塗装し、乾燥させることにより、第２漆膜を形成する工程である。
第２漆膜形成工程Ｓ３１においては、建材の表面に、刷毛、ローラー等を用いて、漆を付与する。なお、余分に付与された漆は、ウエス布等で拭き取ることが好ましい。
そして、自然乾燥させることにより、第１漆膜１の表面に第２漆膜が形成される。
【００４０】
第２漆膜形成工程Ｓ３１は、複数回行うことも可能である。すなわち、第１漆膜１の表面に漆を塗装し乾燥させる、という操作を繰り返し行ってもよい。なお、当該操作を繰り返し行う場合、各操作における漆の成分は、他の操作における漆の成分と同一であっても異なっていてもよい。
【００４１】
（研ぎ工程）
研ぎ工程Ｓ４は、第２漆膜形成工程同士の間に行われる。なお、第１実施形態に係る模様漆膜付建材の製造方法においては、便宜的に、第２漆膜形成工程を、第２漆膜形成工程Ｓ３１と第２漆膜形成工程Ｓ３２とに分けて記載する。
したがって、第１実施形態に係る模様漆膜付建材の製造方法においては、第２漆膜形成工程Ｓ３１と後述する第２漆膜形成工程Ｓ３２との間に行われる。
【００４２】
研ぎ工程Ｓ４においては、第２漆膜の表面を、粗い砥石、サンドペーパー等で砥ぐ。
これにより、第２漆膜の表面に細かな溝を形成されるため、第２漆膜の強度が大きく向上し、第２漆膜が剥がれ難くなる。
【００４３】
（第２漆膜形成工程）
第２漆膜形成工程Ｓ３２は、上述した第２漆膜形成工程と同じ工程であり、研ぎ工程Ｓ４が行われた第２漆膜の表面に更に漆を塗装し、乾燥させることにより、第２漆膜を厚くする工程である。
【００４４】
第２漆膜形成工程Ｓ３２は、複数回行うことも可能である。すなわち、第２漆膜の表面に漆を塗装し乾燥させる、という操作を繰り返し行ってもよい。なお、当該操作を繰り返し行う場合、各操作における漆の成分は、他の操作における漆の成分と同一であっても異なっていてもよい。
【００４５】
ここで、第２漆膜形成工程Ｓ３１及び第２漆膜形成工程Ｓ３２により形成される第２漆膜の全体の厚みは、５μｍ以上であることが好ましい。
第２漆膜の厚みが、５μｍ未満であると、上記範囲内にある場合と比較して、漆独特の色調と、高い質感を十分に付与できない傾向がある。
なお、第２漆膜の厚みが、５０μｍを超えると、効果が向上しなくなることに加え、コスト高になるという欠点がある。
【００４６】
第１実施形態に係る模様漆膜付建材の製造方法においては、上述した工程を行うことにより、模様漆膜付建材が得られる。
図３の（ａ）は、第１実施形態に係る模様漆膜付建材の製造方法により得られる模様漆膜付建材を示す模式断面図である。
図３の（ａ）に示すように、模様漆膜付建材１０は、建材３の表面に、焼成部１ａ及び非焼成部１ｂからなる第１漆膜１が形成され、当該第１漆膜１の表面に、第２漆膜２が形成されている。
【００４７】
第１実施形態に係る模様漆膜付建材１０の製造方法においては、上述したように、第１漆膜形成工程Ｓ１と、第２漆膜を形成する第２漆膜形成工程Ｓ３１，Ｓ３２とを備えるので、建材の表面に、十分な量の漆を付与することができ、漆独特の色調と、高い質感を有する模様漆膜付建材１０を得ることができる。
また、建材を、熱や湿気だけでなく、酸、アルカリにも強く、耐腐敗性、耐防虫性に優れるものとすることができる。
模様漆膜付建材１０の製造方法においては、模様形成工程Ｓ２を備えるので、デザイン性にも優れる模様漆膜付建材１０を得ることができる。
【００４８】
（第２実施形態）
本発明に係る模様漆膜付建材の製造方法の第２実施形態について説明する。なお、第１実施形態に係る模様漆膜付建材の製造方法と重複する説明は省略する。
図４は、第２実施形態に係る模様漆膜付建材の製造方法を示すフローチャートである。
図４に示すように、第２実施形態に係る模様漆膜付建材の製造方法は、建材の表面を研磨する研磨工程Ｓ０と、建材の表面に膠膜を形成する膠膜形成工程Ｓ５と、膠膜の表面に第１漆膜を形成する第１漆膜形成工程Ｓ１と、第１漆膜の一部を焼成した焼成部と、残りの焼成しない非焼成部とを形成する模様形成工程Ｓ２と、第１漆膜の表面に第２漆膜を形成する第２漆膜形成工程Ｓ３１，Ｓ３２と、第２漆膜形成工程同士の間に行われ、表面に細かな溝を形成する研ぎ工程Ｓ４と、を備える。
すなわち、第２実施形態に係る模様漆膜付建材の製造方法は、研磨工程Ｓ０と、第１漆膜形成工程Ｓ１との間に、膠膜形成工程Ｓ５を行うこと以外は、第１実施形態に係る模様漆膜付建材の製造方法と同じである。
【００４９】
（膠膜形成工程）
膠膜形成工程Ｓ５は、建材の表面に膠を付与し、乾燥させることにより、膠膜を形成する工程である。
膠膜形成工程Ｓ５においては、建材の表面に、刷毛、ローラー等を用いて、湯煎して溶かした天然の膠を付与する。なお、余分に付与された膠は、ウエス布等で拭き取ることが好ましい。
そして、自然乾燥させることにより、建材の表面に膠膜が形成される。
【００５０】
ここで、建材として、コンクリート、セメント又はモルタルを用いる場合、膠膜を形成した後、その表面に第１漆膜を塗装することにより、形成された第１漆膜は、黒色、朱色等の漆独特の色調となる。
また、建材として、ケイ酸カルシウム板、フレキシブルボード、又は、不燃化された木材を用いる場合も同様に、膠膜を形成した後、その表面に第１漆膜を塗装することにより、形成された第１漆膜は、黒色、朱色等の漆独特の色調となる。すなわち、建材として、ケイ酸カルシウム板、フレキシブルボード、又は、不燃化された木材を用いた場合の第１漆膜の色調は、予め膠膜を設けることにより変化する。
【００５１】
膠膜形成工程Ｓ５は、複数回行うことも可能である。すなわち、建材の表面に膠を付与し乾燥させる、という操作を繰り返し行ってもよい。
【００５２】
図３の（ｂ）は、第２実施形態に係る模様漆膜付建材の製造方法により得られる模様漆膜付建材を示す模式断面図である。
図３の（ｂ）に示すように、模様漆膜付建材２０は、建材３の表面に、膠膜４が形成され、該膠膜４の表面に、第１漆膜が形成され、当該第１漆膜１の表面に、第２漆膜２が形成されている。
そして、第１漆膜には、焼成部１ａ１及び非焼成部１ｂが形成されている。なお、第１漆膜１に焼成部１ａ１を形成する際には膠膜４も焼成される。
ちなみに、焼き付け温度を低温にすることで、膠膜４を焼成しないことも可能である。
【００５３】
第２実施形態に係る模様漆膜付建材の製造方法においては、膠膜形成工程Ｓ５を備えるので、得られる模様漆膜付建材の全体的な色調及び質感を極めて向上させることができる。
また、第１実施形態に係る模様漆膜付建材の製造方法と同様に、第１漆膜形成工程Ｓ１と、第２漆膜を形成する第２漆膜形成工程Ｓ３１，Ｓ３２とを備えるので、建材の表面に、十分な量の漆を付与することができ、漆独特の色調と、高い質感を有する模様漆膜付建材を得ることができる。
さらに、模様漆膜付建材の製造方法においては、模様形成工程Ｓ２を備えるので、デザイン性にも優れる模様漆膜付建材を得ることができる。
【００５４】
以上、本発明の好適な実施形態について説明したが、本発明は上記実施形態に限定されるものではない。
【００５５】
第１実施形態に係る模様漆膜付建材の製造方法においては、研磨工程Ｓ０、第１漆膜形成工程Ｓ１、模様形成工程Ｓ２、第２漆膜形成工程Ｓ３１、研ぎ工程Ｓ４及び第２漆膜形成工程Ｓ３２を備えているが、研磨工程Ｓ０及び研ぎ工程Ｓ４は必ずしも必須ではない。すなわち、少なくとも、第１漆膜形成工程Ｓ１、模様形成工程Ｓ２及び第２漆膜形成工程Ｓ３１を備えていればよい。
【００５６】
第１実施形態に係る模様漆膜付建材の製造方法においては、焼成をバーナーによる焼き付けにより行っているが、焼成の方法は、これに限定されない。
例えば、焼成窯を用いて、焼き付けを行うことも可能である。
【００５７】
第１実施形態に係る模様漆膜付建材の製造方法の模様形成工程Ｓ２においては、被覆材５を用いて、焼成部１ａと、非焼成部１ｂとを形成しているが、被覆材５は必ずしも用いる必要はない。すなわち、第１漆膜１を被覆材５で被覆することなく、第１漆膜１に対して、直接、バーナーで焼き付け処理を行ってもよい。
【００５８】
第１実施形態に係る模様漆膜付建材の製造方法の模様形成工程Ｓ２においては、被覆材５で第１漆膜１を部分的に被覆しているが、全面を被覆してもよい。
この場合、全面に対して一度に焼き付け処理を行えばよいので、工程が単純化できると共に、焼成ムラも生じ難い。
【００５９】
第１実施形態に係る模様漆膜付建材の製造方法においては、第１漆膜形成工程Ｓ１及び模様形成工程Ｓ２を１回行っているが、この組み合わせを複数回行ってもよい。すなわち、第１漆膜形成工程Ｓ１、模様形成工程Ｓ２、第１漆膜形成工程Ｓ１、模様形成工程Ｓ２の順で行うことも可能である。この場合、焼成部の変色の度合いを変えることができる。
図５は、第１実施形態に係る模様漆膜付建材の製造方法において、模様形成工程を複数回行った場合を説明するための模式断面図である。
図５に示すように、この場合、模様形成工程を１回行ったもの（以下便宜的に「プレ漆膜付建材」という。）の焼成部１ａ及び非焼成部１ｂからなる第１漆膜の表面に、第１漆膜形成工程Ｓ１に基づいて、漆膜１を形成し、該漆膜１の表面を、別の被覆材５１で被覆する。
なお、かかる別の被覆材５１は、上述した被覆材５に設けられた２つの穴５ａに対し、一方に対応する位置に穴５１ａが形成されており、他方に対応する位置は塞がっている。
【００６０】
次に、この状態で焼き付け処理を行うことにより、穴５１ａに対応する焼成部１ａは、更に焼成された二重焼成部１ｃとなり、塞がれた位置に対応する焼成部１ａは、そのままの状態が維持される。なお、図５においては、焼成部１ａの上面に漆膜１が形成されているが、焼成部１ａを表面から見た場合の色調は殆ど変わらない。
そして、被覆材５１を除去することにより、建材の表面の第１漆膜１自体に、焼成部１ａ、二重焼成部１ｃ及び非焼成部１ｂが形成されたものが得られる。
【００６１】
ここで、二重焼成部１ｃは、焼成部１ａの焼成により、更に変色している。
例えば、焼成部１ａが薄茶色である場合、二重焼成部１ｃは、焼成部１ａよりも色の濃い木調の茶褐色となる。このため、例えば、黒色の非焼成部１ｂに、薄茶色の焼成部１ａ及び木調の茶褐色の二重焼成部１ｃが所望の位置に設けられた模様が、漆からなる漆膜自体に形成されることになる。
【００６２】
なお、模様形成工程Ｓ２においては、上述した操作を更に繰り返すことも可能である。この場合、更に模様に用いる色のバリエーションが増加する。
したがって、この場合の模様漆膜付建材に製造方法においては、複数の色数でより複雑なデザインを表現することが可能となる。
【実施例】
【００６３】
以下、実施例及び比較例に基づいて本発明をより具体的に説明するが、本発明は以下の実施例に限定されるものではない。
【００６４】
（実施例１）
建材としてコンクリートを用いた。
まず、コンクリートの表面をサンドペーパー＃３２０で研磨した（研磨工程）。
次に、天然漆とテレピン油とからなる混合液（漆：テレピン油＝１：１）を、ローラーを用いて、コンクリートの表面に塗装し、図６に示すように、第１漆膜を形成した（第１漆膜形成工程）。
次に、バーナー（パワートーチＲＺ−７３０、カセットボンベ式）を用い、図７に示すように、第１漆膜を焼成し、その後、再び第１漆膜を部分的に焼成した（模様形成工程）。なお、バーナーによる焼成は、ｍ２あたり３０分〜１時間程度行った。
次に、天然漆とテレピン油とからなる混合液（漆：テレピン油＝３：１）を、刷毛を用いて、コンクリートの表面に塗装し、第２漆膜を形成した。かかる工程を２回行い、更に、天然漆を、刷毛を用いて、塗装した（第２漆膜形成工程）。
次に、砥石及び耐水ペーパーを用いて、水研ぎを行った（研ぎ工程）。
そして、最後に、天然漆を、刷毛を用いて、塗装した（第２漆膜形成工程）。
得られた模様漆膜付建材の写真を図８に示す。
【００６５】
（実施例２）
コンクリートの代わりに、建材として、ケイ酸カルシウム板を用いたこと以外は、実施例１と同様にして、模様漆膜付建材を製造した。
得られた模様漆膜付建材の写真を図９に示す。
【００６６】
（実施例３）
コンクリートの代わりに、建材として、フレキシブルボードを用いたこと以外は、実施例１と同様にして、模様漆膜付建材を製造した。
得られた模様漆膜付建材の写真を図１０に示す。
【００６７】
実施例１〜実施例３の結果より、本発明に係る模様漆膜付建材の製造方法によれば、建材に漆特有の色調を有する模様を付与することができることが確認された。
【産業上の利用可能性】
【００６８】
本発明に係る模様漆膜付建材の製造方法は、模様が付与された建材の製造に利用することができる。
本発明に係る模様漆膜付建材の製造方法によれば、建材に設けた漆膜自体に模様を付与することができると共に、建材を、熱や湿気だけでなく、酸、アルカリにも強く、耐腐敗性、耐防虫性に優れるものとすることができる。
【符号の説明】
【００６９】
１・・・第１漆膜
１０，２０・・・模様漆膜付建材
１ａ，１ａ１・・・焼成部
１ｂ・・・非焼成部
２・・・第２漆膜
３・・・建材
４・・・膠膜
５，５１・・・被覆材
５ａ，５１ａ・・・穴
Ｓ０・・・研磨工程
Ｓ１・・・第１漆膜形成工程
Ｓ２・・・模様形成工程
Ｓ３１，Ｓ３２・・・第２漆膜形成工程
Ｓ４・・・研ぎ工程
Ｓ５・・・膠膜形成工程
【図１】
2018075520.tif 000003
【図２】
2018075520.tif 000004
【図３】
2018075520.tif 000005
【図４】
2018075520.tif 000006
【図５】
2018075520.tif 000007
【図６】
2018075520.tif 000008
【図７】
2018075520.tif 000009
【図８】
2018075520.tif 000010
【図９】
2018075520.tif 000011
【図１０】
2018075520.tif 000012